(57)【要約】【課題】優れた工程通過性を発揮し、更に生産効率を向上することができる合成繊維用処理剤及び合成繊維を提供する。【解決手段】本発明の合成繊維用処理剤は、下記の平滑剤、ノニオン界面活性剤、下記のイオン界面活性剤、及び下記のヒドロキシ化合物を含有して成ることを特徴とする。平滑剤は、多価アルコールと一価カルボン酸とのエステル、及び一価アルコールと多価カルボン酸とのエステル化合物から選ばれる少なくとも１つのエステル化合物である。イオン界面活性剤は、特定のスルホン酸化合物を含むイオン界面活性剤である。ヒドロキシ化合物は、炭素数２〜６の多価アルコールから選ばれる少なくとも１つのヒドロキシ化合物、及び炭素数１〜１５の一価アルコールから選ばれる少なくとも１つのヒドロキシ化合物である。【選択図】なし【特許請求の範囲】
【請求項１】
下記の平滑剤、ノニオン界面活性剤、下記のイオン界面活性剤、及び下記のヒドロキシ化合物を含有して成ることを特徴とする合成繊維用処理剤。
平滑剤：多価アルコールと一価カルボン酸とのエステル化合物、及び一価アルコールと多価カルボン酸とのエステル化合物から選ばれる少なくとも１つのエステル化合物。
イオン界面活性剤：下記の化１で示されるスルホン酸化合物を含むイオン界面活性剤。
【化１】
2020015999.tif 000006
（化１において、
ａ，ｂ：ａ＋ｂ＝５〜１７を満たす０以上の整数、
Ｍ１：アルカリ金属、アンモニウム基、又は有機アミン基。）
ヒドロキシ化合物：炭素数２〜６の多価アルコールから選ばれる少なくとも１つのヒドロキシ化合物、及び炭素数１〜１５の一価アルコールから選ばれる少なくとも１つのヒドロキシ化合物。
【請求項２】
前記ヒドロキシ化合物中の多価アルコールが、エチレングリコール、プロピレングリコール、グリセリン、及びジエチレングリコールから選ばれる少なくとも１つである請求項１に記載の合成繊維用処理剤。
【請求項３】
前記ヒドロキシ化合物中の多価アルコールが、エチレングリコール、及びグリセリンから選ばれる少なくとも１つである請求項１又は２に記載の合成繊維用処理剤。
【請求項４】
前記ヒドロキシ化合物中の一価アルコールが、メタノール、エタノール、イソプロピルアルコール、２−エチルヘキサノール、エチレングリコールモノブチルエーテル、及びジエチレングリコールモノブチルエーテルから選ばれる少なくとも１つである請求項１〜３のいずれか一項に記載の合成繊維用処理剤。
【請求項５】
前記ヒドロキシ化合物中の一価アルコールが、メタノール、及びイソプロピルアルコールから選ばれる少なくとも１つである請求項１〜４のいずれか一項に記載の合成繊維用処理剤。
【請求項６】
前記イオン界面活性剤中のスルホン酸化合物に対する前記ヒドロキシ化合物中の多価アルコールの質量比が、前記多価アルコールの含有量／前記スルホン酸化合物の含有量＝０．０１／１〜４／１である請求項１〜５のいずれか一項に記載の合成繊維用処理剤。
【請求項７】
前記イオン界面活性剤中のスルホン酸化合物に対する前記ヒドロキシ化合物中の一価アルコールの質量比が、前記一価アルコールの含有量／前記スルホン酸化合物の含有量＝０．００５／１〜０．５／１である請求項１〜６のいずれか一項に記載の合成繊維用処理剤。
【請求項８】
イオン界面活性剤として、更にリン酸エステル化合物を含有する請求項１〜７のいずれか一項に記載の合成繊維用処理剤。
【請求項９】
前記平滑剤、前記ノニオン界面活性剤、前記イオン界面活性剤、及び前記ヒドロキシ化合物の含有割合の合計を１００質量％とすると、前記平滑剤を３０〜７０質量％、前記ノニオン界面活性剤を２０〜６０質量％、前記イオン界面活性剤を０．１〜２０質量％、及び前記ヒドロキシ化合物を０．００１〜５質量％の割合で含有する請求項１〜８のいずれか一項に記載の合成繊維用処理剤。
【請求項１０】
請求項１〜９のいずれか一項に記載の合成繊維用処理剤が付着していることを特徴とする合成繊維。
【発明の詳細な説明】
【技術分野】
【０００１】
本発明は、優れた工程通過性を発揮し、更に生産効率を向上することができる合成繊維用処理剤及びかかる処理剤が付着している合成繊維に関する。
【背景技術】
【０００２】
一般に、合成繊維の製糸工程において、摩擦を低減し、糸切れ等の繊維の損傷を防止する観点から、合成繊維のフィラメント糸条の表面に界面活性剤を含有する合成繊維用処理剤を付与する処理が行われることがある。
【０００３】
従来、例えば特許文献１〜４に開示される合成繊維用処理剤が知られている。特許文献１は、アルキレングリコール等を含有した合成繊維用処理剤について開示する。特許文献２は、多価アルコール類及びオキシカルボン酸類等を含有する合成繊維用処理剤について開示する。特許文献３は、外観調整剤としてのアルキレングリコール、希釈剤としてのアルコールを使用する合成繊維用処理剤について開示する。特許文献４は、特定の構造をもつ有機スルホン酸化合物等を含有し、硫酸イオン、塩素イオンの含有量を特定濃度以下に制御した合成繊維用処理剤について開示する。
【先行技術文献】
【特許文献】
【０００４】
【特許文献１】特開２００３−２５３５６５号公報
【特許文献２】特開平７−２１６７３４号公報
【特許文献３】特開２００６−０９７１６７号公報
【特許文献４】特開２０１６−０６５３２４号公報
【発明の概要】
【発明が解決しようとする課題】
【０００５】
これら従来の合成繊維用処理剤では、特に近年の紡糸工程における生産条件下、例えば高温化、高速化等の条件下での工程通過性、及び生産の高効率化という各機能の両立を十分に図ることができなかった。
【０００６】
例えば、特許文献１の処方では、例えばゴデットローラー周りに発生するタール汚れ、毛羽を低減することができず工程通過性が劣るという問題があった。また、例えばタール洗浄性に劣り、生産効率を向上することができないという問題があった。
【０００７】
特許文献２，３の処方では、特に産業資材用途の様な繊度の太い銘柄での紡糸工程では、例えばゴデットローラー周りのタール発生、機台周りの白粉汚れ、毛羽を低減することができず工程通過性が劣るという問題があった。また、例えばゴデットローラー周りのタール洗浄性に劣り、生産効率を向上することができないという問題があった。
【０００８】
特許文献４では、厳しい紡糸条件下、例えば高温化、高速化等の条件下においては、特に機台周りの白粉汚れ、毛羽を低減することができず工程通過性が劣るという問題があった。また、例えばゴデットローラー周りのタール洗浄性に劣り、生産効率を向上することができないという問題があった。
【０００９】
本発明が解決しようとする課題は、優れた工程通過性を発揮し、更に生産効率を向上することができる合成繊維用処理剤及び合成繊維を提供する処にある。
【課題を解決するための手段】
【００１０】
本発明者らは、前記の課題を解決するべく研究した結果、平滑剤として多価アルコールと一価カルボン酸とのエステル化合物又は一価アルコールと多価カルボン酸とのエステル化合物、ノニオン界面活性剤、特定の構造を持つスルホン酸化合物、並びに特定のヒドロキシ化合物を含有する合成繊維用処理剤が正しく好適であることを見出した。
【００１１】
すなわち本発明の一態様は、下記の平滑剤、ノニオン界面活性剤、下記のイオン界面活性剤、及び下記のヒドロキシ化合物を含有して成る合成繊維用処理剤が提供される。前記平滑剤は、多価アルコールと一価カルボン酸とのエステル化合物、及び一価アルコールと多価カルボン酸とのエステル化合物から選ばれる少なくとも１つのエステル化合物である。前記イオン界面活性剤は、下記化１で示されるスルホン酸化合物を含むイオン界面活性剤である。前記ヒドロキシ化合物は、炭素数２〜６の多価アルコールから選ばれる少なくとも１つのヒドロキシ化合物、及び炭素数１〜１５の一価アルコールから選ばれる少なくとも１つのヒドロキシ化合物である。
【００１２】
【化１】
2020015999.tif 000002
（化１において、
ａ，ｂ：０以上の整数であってａ＋ｂ＝５〜１７を満たす整数、
Ｍ１：アルカリ金属、アンモニウム基、又は有機アミン基。）
前記ヒドロキシ化合物中の多価アルコールが、エチレングリコール、プロピレングリコール、グリセリン、及びジエチレングリコールから選ばれる少なくとも１つであることが好ましい。
【００１３】
前記ヒドロキシ化合物中の多価アルコールが、エチレングリコール、及びグリセリンから選ばれる少なくとも１つであることがより好ましい。
前記ヒドロキシ化合物中の一価アルコールが、メタノール、エタノール、イソプロピルアルコール、２−エチルヘキサノール、エチレングリコールモノブチルエーテル、及びジエチレングリコールモノブチルエーテルから選ばれる少なくとも１つであることが好ましい。
【００１４】
前記ヒドロキシ化合物中の一価アルコールが、メタノール、及びイソプロピルアルコールから選ばれる少なくとも１つであることがより好ましい。
前記イオン界面活性剤中のスルホン酸化合物に対する前記ヒドロキシ化合物中の多価アルコールの質量比が、前記多価アルコールの含有量／前記スルホン酸化合物の含有量＝０．０１／１〜４／１であることが好ましい。
【００１５】
前記イオン界面活性剤中のスルホン酸化合物に対する前記ヒドロキシ化合物中の一価アルコールの質量比が、前記一価アルコールの含有量／前記スルホン酸化合物の含有量＝０．００５／１〜０．５／１であることが好ましい。
【００１６】
前記イオン界面活性剤として、更にリン酸エステル化合物を含有することが好ましい。
前記平滑剤、前記ノニオン界面活性剤、前記イオン界面活性剤、及び前記ヒドロキシ化合物の含有割合の合計を１００質量％とすると、前記平滑剤を３０〜７０質量％、前記ノニオン界面活性剤を２０〜６０質量％、前記イオン界面活性剤を０．１〜２０質量％及び前記ヒドロキシ化合物を０．００１〜５質量％の割合で含有することが好ましい。
【００１７】
また、本発明の別の態様は、前記合成繊維用処理剤が付着していることを特徴とする合成繊維が提供される。
【発明の効果】
【００１８】
本発明によると、優れた工程通過性を発揮し、更に生産効率を向上することができる。
【発明を実施するための形態】
【００１９】
（第1実施形態）
先ず、本発明に係る合成繊維用処理剤（以下、処理剤という）を具体化した第１実施形態について説明する。本実施形態の処理剤は、特定の平滑剤、ノニオン界面活性剤、特定のイオン界面活性剤、及び特定のヒドロキシ化合物を含有して成る合成繊維用処理剤である。
【００２０】
平滑剤は、多価アルコールと一価カルボン酸とのエステル化合物、及び一価アルコールと多価カルボン酸とのエステル化合物から選ばれる少なくとも１つのエステル化合物を含有するものである。
【００２１】
イオン界面活性剤は、下記化２で示されるスルホン酸化合物を含有するものである。
【００２２】
【化２】
2020015999.tif 000003
（化２において、
ａ，ｂ：０以上の整数であってａ＋ｂ＝５〜１７を満たす整数、
Ｍ１：アルカリ金属、アンモニウム基、又は有機アミン基。）
ヒドロキシ化合物は、炭素数２〜６の多価アルコールから選ばれる少なくとも１つのヒドロキシ化合物、及び炭素数１〜１５の一価アルコールから選ばれる少なくとも１つのヒドロキシ化合物を含有するものである。
【００２３】
本実施形態の処理剤に供する平滑剤の具体例としては、例えば（１）１，４−ブタンジオールジオレアート、トリメチロールプロパントリラウラート、トリメチロールプロパントリオレアート、ペンタエリスリトールテトラオクタノアート、ソルビタンモノオレアート、ソルビタントリオレアート、グリセリンモノラウラート、グリセリントリラウレート、グリセリントリオレアート等の、多価アルコールと一価カルボン酸とのエステル化合物、（２）ジオレイルアジパート、トリオクチルトリメリテート等の、多価カルボン酸と一価アルコールとのエステル化合物、（３）ナタネ白絞油、パーム油、ヤシ油等の天然油脂、（４）ジオクチルチオジプロピオナート、ジイソラウリルチオジプロピオナート、ジラウリルチオジプロピオナート、ジイソセチルチオジプロピオナート、ジイソステアリルチオジプロピオナート、ジオレイルチオジプロピオナート等の、一価アルコールと分子中に硫黄元素を有する多価カルボン酸との含硫黄エステル化合物等が挙げられる。これらの具体例は、１種類を単独で使用してもよく、２種類以上を組み合わせて使用してもよい。これらの中でもトリメチロールプロパントリオレアート、グリセリントリオレアート、パーム油、ジオレイルアジパート、ジイソセチルチオジプロピオナートが好ましい。
【００２４】
本実施形態の処理剤に供するノニオン界面活性剤の具体例としては、特に規定はないが、例えば（１）有機酸、有機アルコール、有機アミン及び／又は有機アミドに炭素数２〜４のアルキレンオキサイドを付加した化合物、例えばポリオキシエチレンモノラウリン酸エステル、ポリオキシエチレンモノオレイン酸エステル、ポリオキシエチレンラウリン酸エステルメチルエーテル、ポリオキシエチレンオクチルエーテル、ポリオキシプロピレンラウリルエーテルメチルエーテル、ポリオキシブチレンオレイルエーテル、ポリオキシエチレンポリオキシプロピレンラウリルエーテル、ポリオキシエチレンポリオキシプロピレンノニルフェニルエーテル、ポリオキシエチレンラウリルアミノエーテル、ポリオキシエチレンラウロアミドエーテル、ポリオキシエチレンジエタノールアミンモノオレイルアミド等のエーテル型ノニオン界面活性剤、（２）ポリエチレングリコールジオレアート、ポリオキシエチレンソルビタンモノオレアート、ポリオキシブチレンソルビタントリオレアート、ポリオキシプロピレンひまし油、ポリオキシエチレン硬化ひまし油、ポリオキシエチレンプロピレン硬化ひまし油トリオレアート、ポリオキシエチレンひまし油トリラウラート、ポリオキシエチレンひまし油及び／又はポリオキシエチレン硬化ひまし油とジカルボン酸とを縮合させたエーテルエステル化合物、ポリオキシエチレンひまし油及び／又はポリオキシエチレン硬化ひまし油とモノカルボン酸及びジカルボン酸とを縮合させたエーテルエステル化合物、ビスポリオキシエチレンラウリルアジパート、ビスポリオキシエチレンオレイルアジパート等のポリオキシアルキレンエーテルエステル型ノニオン界面活性剤、（３）ジエタノールアミンモノラウロアミド等のアルキルアミド型ノニオン界面活性剤等が挙げられる。これらの具体例は、１種類を単独で使用してもよく、２種類以上を組み合わせて使用してもよい。
【００２５】
また、該ノニオン界面活性剤に使用されるアルキレンオキサイドの具体例としては、例えばエチレンオキサイド、プロピレンオキサイド、ブチレンオキサイド等が挙げられる。また使用される有機酸の具体例としては、例えばラウリン酸、ミリスチン酸、ミリストレイン酸、パルミチン酸、パルミトレイン酸、ステアリン酸、イソステアリン酸、オレイン酸、エライジン酸、リノール酸、リノレン酸、アラキジン酸、エイコセン酸、ベヘン酸、エルカ酸、ヤシ脂肪酸、マレイン酸、フマル酸、アジピン酸等が挙げられる。
【００２６】
本発明の処理剤に供することができるイオン界面活性剤の具体例としては、例えば（１）オクタン酸カリウム塩、オレイン酸カリウム塩、アルケニルコハク酸カリウム塩等のカルボン酸石鹸型イオン界面活性剤、（２）ペンタデシルスルホン酸ナトリウム塩、ドデシルベンゼンスルホン酸ナトリウム塩、ジオクチルスルホコハク酸ナトリウム塩等のスルホン酸エステル型イオン界面活性剤等、（３）ポリオキシエチレンラウリル硫酸エステルナトリウム塩、ヘキサデシル硫酸カリウム塩、牛脂硫化油、ひまし油硫化油等の硫酸エステル型イオン界面活性剤、（４）オクチルホスフェートナトリウム塩、ポリオキシエチレンラウリルホスフェートカリウム塩、オレイルホスフェートトリエタノールアミン塩、ポリオキシエチレンオレイルホスフェートポリオキシエチレンラウリルアミン塩、ポリオキシエチレンオレイルホスフェートジブチルエタノールアミン塩等のリン酸エステル型イオン界面活性剤が挙げられる。これらの具体例は、１種類を単独で使用してもよく、２種類以上を組み合わせて使用してもよい。
【００２７】
イオン界面活性剤の中でも少なくとも上述した化２で示される構造をもつスルホン酸化合物（アルキルスルホン酸塩）を含むことが必要である。更には上述した化２において、ａ＋ｂの値が５〜１７、Ｍ１がナトリウムである化合物（混合物）、ａ＋ｂの値が５〜１７、Ｍ１がトリエタノールアミンである化合物（混合物）が好ましい。
【００２８】
また、オレイルホスフェートジブチルエタノールアミン塩、イソセチルホスフェートポリオキシエチレン（以下、ＥＯという。）４（エチレンオキサイドの付加モル数を示す。以下同じ）ラウリルアミノエーテル塩、ポリオキシエチレン（ＥＯ５）オレイルエーテルホスフェートトリエタノールアミン塩等のリン酸エステル化合物を含有することがより好ましい。
【００２９】
本実施形態の処理剤に供するヒドロキシ化合物としては、前記したように炭素数２〜６の多価アルコールから選ばれる少なくとも１つのヒドロキシ化合物、及び炭素数１〜１５の一価アルコールから選ばれる少なくとも１つのヒドロキシ化合物を含有する。
【００３０】
前記の多価アルコールとしては、エチレングリコール、プロピレングリコール、グリセリン、ジエチレングリコール、及びジグリセリンから選ばれる少なくとも１つを含有することが好ましい。さらに、これらの中でもエチレングリコール、及びグリセリンから選ばれる少なくとも１つを含有することがより好ましい。
【００３１】
前記の一価アルコールとしては、メタノール、エタノール、イソプロピルアルコール、２−エチルヘキサノール、エチレングリコールモノブチルエーテル、及びジエチレングリコールモノブチルエーテルから選ばれる少なくとも１つを含有することが好ましい。さらに、これらの中でもメタノール、及びイソプロピルアルコールから選ばれる少なくとも１つを含有することがより好ましい。これらのヒドロキシ化合物の具体例は、１種類を単独で使用してもよく、２種類以上を組み合わせて使用してもよい。
【００３２】
本発明の処理剤において、上述した平滑剤、ノニオン界面活性剤、イオン界面活性剤、及びヒドロキシ化合物の含有比率は特に制限はない。上述した平滑剤、ノニオン界面活性剤、イオン界面活性剤、及びヒドロキシ化合物の含有割合の合計を１００質量％とすると、平滑剤を３０〜７０質量％、ノニオン界面活性剤を２０〜６０質量％、及びイオン界面活性剤を０．１〜２０質量％、ヒドロキシ化合物を０．００１〜５質量％の割合で含有するものが好ましい。かかる範囲内に規定することにより、本発明の効果をより向上させることができる。
【００３３】
また、前記イオン界面活性剤中のスルホン酸化合物に対する前記ヒドロキシ化合物中の多価アルコールの質量比が、前記多価アルコールの含有量／前記スルホン酸化合物の含有量＝０．０１／１〜４／１であることが好ましい。かかる範囲に規定することにより、本発明の効果をより向上させることができる。
【００３４】
また、前記イオン界面活性剤中のスルホン酸化合物に対する前記ヒドロキシ化合物中の一価アルコールの質量比が、前記一価アルコールの含有量／前記スルホン酸化合物の含有量＝０．００５／１〜０．５／１であることが好ましい。かかる範囲に規定することにより、本発明の効果をより向上させることができる。
【００３５】
（第２実施形態）
本発明に係る合成繊維を具体化した第２実施形態について説明する。本実施形態の合成繊維は、第１実施形態の処理剤が付着している合成繊維である。合成繊維の具体例としては、特に制限はないが、例えば（１）ポリエチレンテレフタレート、ポリプロピレンテレフタレート、ポリ乳酸エステル等のポリエステル系繊維、（２）ナイロン６、ナイロン６６等のポリアミド系繊維、（３）ポリアクリル、モダアクリル等のポリアクリル系繊維、（４）ポリエチレン、ポリプロピレン等のポリオレフィン系繊維等が挙げられる。
【００３６】
第１実施形態の処理剤（溶媒を含まない）を合成繊維に付着させる割合に特に制限はないが、第１実施形態の処理剤を合成繊維に対し０．１〜３質量％の割合となるよう付着させることが好ましい。また第１実施形態の処理剤を付着させる方法は、例えばローラー給油法、計量ポンプを用いたガイド給油法、浸漬給油法、スプレー給油法等公知の方法を採用することができる。第１実施形態の処理剤を合成繊維に付着させる際の形態としては、例えば低粘度鉱物油希釈液、水性液等として付与してもよい。
【００３７】
上記実施形態の処理剤及び合成繊維によれば、以下の様な効果を得ることができる。
本実施形態では、特定の平滑剤、ノニオン界面活性剤、特定のイオン界面活性剤、及び特定のヒドロキシ化合物を含有する合成繊維用処理剤である。そして、平滑剤は、多価アルコールと一価カルボン酸とのエステル化合物、及び一価アルコールと多価カルボン酸とのエステル化合物から選ばれる少なくとも１つのエステル化合物である。イオン界面活性剤は、上述した化２の構造をもつスルホン酸化合物（アルキルスルホン酸塩）である。ヒドロキシ化合物は、炭素数２〜６の多価アルコールから選ばれる少なくとも１つであるヒドロキシ化合物、及び炭素数１〜１５の一価アルコールから選ばれる少なくとも１つであるヒドロキシ化合物を含有するように構成した。
【００３８】
したがって、合成繊維の製糸工程において、例えばゴデットローラー周りに発生するタール汚れ、機台周りに蓄積する白粉汚れ、合成繊維糸条の毛羽を効果的に低減することで優れた良好な工程通過性を発揮する。更に紡糸設備の停止時に行われる定期的なゴデットローラーの洗浄作業において、ローラー上に蓄積するタールの洗浄性を向上する事で紡糸設備の停止時間が短縮され、結果として生産効率の向上を図ることができる。
【００３９】
尚、上記実施形態は以下の様に変更してもよい。
上記実施形態の処理剤には、本発明の効果を阻害しない範囲内において、処理剤の品質保持のための酸化防止剤、紫外線吸収剤などの通常処理剤に用いられる成分を更に配合しても良い。
【実施例】
【００４０】
以下、本発明の構成及び効果をより具体的にするため、実施例等を挙げるが、本発明がこれらの実施例に限定されるというものではない。尚、以下の実施例及び比較例において、部は質量部を、また％は質量％を意味する。
【００４１】
試験区分１（スルホン酸化合物）
・今回の実施例及び比較例において使用したスルホン酸化合物（Ｓ−１、Ｓ−２、及びｒＳ−１）の内容を表１に示した。表１において、上述した化２におけるａ＋ｂの値、Ｍ１の種類を示す。
【００４２】
【表１】
2020015999.tif 000004
表１において、
Ｓ−１：アルキルスルホン酸ナトリウム塩、
上述した化２において、ａ＋ｂの値が５〜１７、Ｍ１がナトリウムである化合物（混合物）、
Ｓ−２：アルキルスルホン酸トリエタノールアミン塩、
上述した化２において、ａ＋ｂの値が５〜１７、Ｍ１がトリエタノールアミンである化合物（混合物）、
ｒＳ−１：ドデシルベンゼンスルホン酸ナトリウム塩、
を示す。
【００４３】
試験区分２（合成繊維用処理剤の調製）
・合成繊維用処理剤（実施例１）の調製
平滑剤としてトリメチロールプロパントリオレアート（Ｌ−１）を５０部、パーム油（Ｌ−３）を１０部、ノニオン界面活性剤としてポリオキシエチレン（ＥＯ５）ソルビタンモノオレアート（Ｎ−１）を８部、ポリオキシエチレン（ＥＯ１５）硬化ひまし油（Ｎ−２）を１０部、ポリオキシエチレン（ＥＯ２５）ひまし油トリラウラート（Ｎ−３）を１０部、ポリオキシエチレン（ＥＯ２０）硬化ひまし油をマレイン酸で架橋し、末端をステアリン酸で封鎖した化合物（Ｎ−４）を５部、イオン界面活性剤としてオレイルホスフェートジブチルエタノールアミン塩（Ｉ−１）を０．８部、アルキルスルホン酸トリエタノールアミン塩（上述した化２において、ａ＋ｂの値が５〜１７、Ｍ１がトリエタノールアミンである化合物（混合物））（Ｓ−２）を５部、ヒドロキシ化合物の多価アルコールとしてグリセリン（ＰＡ−２）を１部、一価アルコールとしてイソプロピルアルコール（ＭＡ−２）を０．２部を均一混合して実施例１の合成繊維用処理剤を調製した。平滑剤、ノニオン界面活性剤、イオン界面活性剤、及びヒドロキシ化合物の種類、並びに各成分の配合比率の合計を１００％とした場合の各成分の比率を表２に示した。
【００４４】
・合成繊維用処理剤（実施例２）の調製
実施例１の合成繊維処理剤と同様に調製した。但し、表２の原料以外に酸化防止剤としてペンタエリトリトールテトラキス［３−（３，５−ジ−ｔ−ブチル−４−ヒドロキシフェニル）プロピオナート］を処理剤１００部に対し０．５部の割合で添加した。
【００４５】
・合成繊維用処理剤（実施例３〜１７及び比較例１〜７）の調製
実施例１の合成繊維処理剤の調製と同様に、実施例３〜１７及び比較例１〜７の合成繊維用処理剤を調製し、結果を表２に示した。
【００４６】
【表２】
2020015999.tif 000005
表２において、
Ｌ−１：トリメチロールプロパントリオレアート、
Ｌ−２：グリセリントリオレアート、
Ｌ−３：パーム油、
Ｌ−４：ジオレイルアジパート、
Ｌ−５：ジイソセチルチオジプロピオナート、
ｒＬ−１：イソテトラコシルオレアート、
Ｎ−１：ポリオキシエチレン（ＥＯ５）ソルビタンモノオレアート、
Ｎ−２：ポリオキシエチレン（ＥＯ１５）硬化ひまし油、
Ｎ−３：ポリオキシエチレン（ＥＯ２５）ひまし油トリラウラート、
Ｎ−４：ポリオキシエチレン（ＥＯ２０）硬化ひまし油をマレイン酸で架橋し、末端をステアリン酸で封鎖した化合物、
Ｎ−５：ポリエチレングリコール（ＭＷ４００）ジオレアート、
Ｎ−６：ポリオキシエチレン（ＥＯ１０）ヤシ脂肪酸エーテル、
Ｉ−１：オレイルホスフェートジブチルエタノールアミン塩、
Ｉ−２：イソセチルホスフェートポリオキシエチレン（ＥＯ４）ラウリルアミノエーテル塩、
Ｉ−３：ポリオキシエチレン（ＥＯ５）オレイルエーテルホスフェートトリエタノールアミン塩、
ｒＩ−１：オレイン酸ナトリウム塩、
ＰＡ−１：エチレングリコール、
ＰＡ−２：グリセリン、
ＰＡ−３：ジエチレングリコール、
ＰＡ−４：プロピレングリコール、
ＰＡ−５：ジグリセリン、
ｒＰＡ−１：２−エチル−１，３−ヘキサンジオール、
ＭＡ−１：メタノール、
ＭＡ−２：イソプロピルアルコール、
ＭＡ−３：エタノール、
ＭＡ−４：２−エチルヘキサノール、
ＭＡ−５：エチレングリコールモノブチルエーテル、
ＭＡ−６：ジエチレングリコールモノブチルエーテル、
ｒＭＡ−１：オレイルアルコール、
を示す。
【００４７】
また、＊１は、ヒドロキシ化合物中の多価アルコールの含有量／イオン界面活性剤中のスルホン酸化合物の含有量（質量比）、＊２は、ヒドロキシ化合物中の一価アルコールの含有量／イオン界面活性剤中のスルホン酸化合物の含有量（質量比）を示す。
【００４８】
試験区分３（合成繊維処理剤の工程通過性及び生産効率の評価）
試験区分２で調製した各処理剤を必要に応じてイオン交換水にて均一に希釈し、１５％溶液とした。ポリエチレンテレフタレートのチップを常法により乾燥した後、エクストルーダーを用いて溶融紡糸し、口金から吐出して冷却固化した後の走行糸条に、前記の１５％溶液を合成繊維用処理剤として付与量０．５質量％となるよう設定したローラー給油法にて付着させた。その後、ガイドで集束させて、２３５℃の延伸ロール、弛緩ロールを介して全延伸倍率５．５倍となるように延伸し、１６７０デシテックス１９２フィラメントの延伸糸を１０ｋｇ捲きチーズとして得た。
【００４９】
・タール量の評価
処理剤のタール量評価として前記の紡糸工程において、４８時間紡糸した後のゴデットローラーの汚れ（タール量）として下記の基準で評価した。
【００５０】
・タール量の評価基準
◎：汚れ（タール）が認められない又は僅かに認められる。
○：汚れ（タール）が少し認められる。
×：汚れ（タール）が明らかに認められるが汚れ（タール）付着範囲は狭い。
××：汚れ（タール）が明らかに認められ且つ汚れ（タール）付着範囲は広い。
【００５１】
・タール洗浄性の評価基準
前記タール量評価で発生したゴデットローラー汚れ（タール）を、５％水酸化ナトリウムグリセリン溶液を染みこませたガーゼでふき取り、その洗浄性を以下の基準で評価した。
◎：１０回未満のふき取りにより、汚れ（タール）をふき取ることができる。
○：１０回以上且つ５０回未満のふき取りにより、汚れ（タール）をふき取ることができる。
×：５０回以上且つ１００回未満のふき取りにより、汚れ（タール）をふき取ることができる。
××：１００回以上のふき取りによっても、汚れ（タール）をふき取ることができない。
【００５２】
・毛羽の評価
処理剤の毛羽評価として前記の紡糸工程において、糸をチーズとして巻き取る前に、毛羽計数装置（東レエンジニアリング社製）にて１時間当たりの毛羽数を測定し、次の基準で評価した。
【００５３】
・毛羽の評価基準
◎：測定された毛羽数が０個。
○：測定された毛羽数が２個未満（但し、０を含まない）。
×：測定された毛羽数が２個以上且つ１０個未満。
××：測定された毛羽数が１０個以上。
【００５４】
・白粉発生の評価
処理剤の白粉発生評価として前記の紡糸工程において、４８時間紡糸した後のワインダー装置天板上の白粉の蓄積（汚れ）を以下のように評価した。
【００５５】
・白粉発生の評価基準
◎：白粉蓄積がほとんど認められない。
○：白粉蓄積がわずかに認められる。
×：白粉蓄積が認められる。
××：多量の白粉蓄積が認められる。
【００５６】
表２の結果からも明らかなように、本発明によれば、合成繊維の製糸工程においてゴデットローラー周りのタール汚れ、機台周りの白粉汚れ、毛羽を低減し、更にゴデットローラー周りのタール洗浄性を向上することができるという効果がある。